(57)【要約】【課題】乳化重合時の安定性を良好なものとし、しかも、ポリマー及びポリマーフィルムの耐水性、接着性、耐熱性、耐候性が著しく改善された反応性乳化重合用乳化剤であって、親水基としてポリオキシアルキレン鎖を含まない化合物からなるものを提供する。【解決手段】下記一般式（１）で表される化合物を含有してなるものとする。2007153965.tif 000011  式中、Ｒ１は炭化水素基、Ｒ２は水素原子またはメチル基を表す。Ｇは単糖類の残基を表し、（Ｇ）ｎに含まれる−ＯＨ基の少なくとも一つはアニオン性親水基に置換されている。ｎは１〜３０の数である。【選択図】なし【特許請求の範囲】
【請求項１】
下記一般式（１）で表わされる化合物を含有してなる乳化重合用乳化剤。
【化１】
2007153965.tif 000010
式中、Ｒ１は炭化水素基、Ｒ２は水素原子またはメチル基を表す。Ｇは単糖類の残基を表し、（Ｇ）ｎに含まれる−ＯＨ基の少なくとも一つはアニオン性親水基に置換されている。ｎは１〜３０の数である。
【請求項２】
請求項１に記載の乳化重合用乳化剤を、水性媒体中にモノマーと共に添加して前記モノマーを重合させるか、またはモノマー重合後の水性媒体に添加する工程を含み、
かつ、前記乳化重合用乳化剤の使用量が前記モノマー量に対して０．１〜２０重量％である
ことを特徴とするポリマーエマルションの製造方法。
【請求項３】
請求項２に記載のポリマーエマルションの製造方法により得られたポリマーエマルション。
【発明の詳細な説明】
【技術分野】
【０００１】
本発明は乳化重合する際に用いられる乳化重合用乳化剤、その乳化重合用乳化剤を使用したポリマーエマルションの製造方法、及びその製造方法により得られるポリマーエマルションに関する。
【背景技術】
【０００２】
従来から、乳化重合用乳化剤としては、ドデシルベンゼンスルホン酸塩、アルキル硫酸エステル塩、アルキルスルホコハク酸エステル塩、ポリオキシアルキレンアルキル（アリール）エーテル硫酸エステル塩等のアニオン性界面活性剤、ポリオキシアルキレンアルキル（アリール）エーテル、ポリオキシエチレンポリオキシプロピレンブロック共重合体等のノニオン性界面活性剤が単独あるいは併用で使用されているが、ポリマーエマルションの安定性、また該エマルションから得られたポリマーフィルムの性質等は、必ずしも充分に満足し得るものではなく、多くの解決すべき問題点が残されている。
【０００３】
例えば、エマルションの重合安定性、得られたエマルションの機械安定性、化学安定性、凍結融解安定性、顔料混和性、貯蔵安定性等の問題が挙げられる。特に、機械的安定性については、改善すべき問題点が残されている。さらに、エマルションからポリマーフィルムを作成した際、使用した乳化剤が遊離の状態でポリマーフィルム中に残留するため、フィルムの耐水性、接着性が劣る等の問題を生じている。また、エマルションを塩析または酸析等の手段によって破壊し、ポリマーを取り出す際、排水中に多くの乳化剤が含有され、河川汚濁の原因となるため、乳化剤の除去処理に多大の労力が必要となる。
【０００４】
このような観点から従来の乳化剤の問題点を改善するため、反応基として共重合性の不飽和基を有し、親水基にポリオキシアルキレン鎖及びイオン性基を導入した反応性乳化剤が数多く提案されている。
【０００５】
例えば、特開平８−４１１１２号公報、特開平１−９９６３８号公報、特開昭５８−２０３９６０号公報等にはアニオン性の反応性界面活性剤、そして特開２００３−２６８０２１号公報、特開平４−５０２０４号公報、特開昭６３−５４９２７号公報等にはノニオン性の反応性界面活性剤がそれぞれ記載されており、各種モノマーについて乳化重合が試みられている。これらの反応性乳化剤を乳化剤として使用したエマルションは重合時の安定性が良く、また、該エマルションから得られたポリマーフィルムは、耐水性、接着性、耐熱性、耐候性において優れた性能を示した。
【０００６】
しかしながら、このようなアルキレンオキサイドから誘導される反応性乳化剤の問題点として、未反応のアルキレンオキサイドが製品中に残存すること、副生成物として発がん性や刺激性の高い物質が発生することが挙げられる。例えば、合成時の有害なジオキサンの生成や、アルキレンオキサイド鎖の酸化分解により有害性のアルデヒド類を生成することが知られており、シックハウス症候群やＶＯＣ（揮発性有機化合物）問題が騒がれる近年、アルデヒド等を含む乳化剤をエマルションの製造に用いるのは好ましくない。
【特許文献１】特開平８−４１１１２号公報
【特許文献２】特開平１−９９６３８号公報
【特許文献３】特開昭５８−２０３９６０号公報
【特許文献４】特開２００３−２６８０２１号公報
【特許文献５】特開平４−５０２０４号公報
【特許文献６】特開昭６３−５４９２７号公報
【発明の開示】
【発明が解決しようとする課題】
【０００７】
本発明は、上記実情に鑑みてなされたものであって、その目的は親水基としてポリオキシアルキレン鎖をもたず、乳化重合時の安定性を良好なものとし、しかも、ポリマー及びポリマーフィルムの耐水性、接着性、耐熱性、耐候性が著しく改善された反応性乳化重合用乳化剤を提供することにある。
【課題を解決するための手段】
【０００８】
上記の課題を解決するために、本発明者らは、鋭意研究を重ねた結果、共重合性を有する不飽和基としてアリル基或いはメタリル基を有し、親水基部分としてポリグルコシドに種々のアニオン性親水基を導入したポリグルコシド化合物を乳化重合用乳化剤として用いることにより、上記の課題が解決できることを見出し、本発明に到達したものである。
【０００９】
即ち、本発明の乳化重合用乳化剤は、下記一般式（１）で表される化合物を含有するものである。
【化１】
2007153965.tif 000002
【００１０】
式中、Ｒ１は炭化水素基、Ｒ２は水素原子またはメチル基である。Ｇは単糖類の残基を表し、（Ｇ）ｎに含まれる−ＯＨ基の少なくとも一つはアニオン性親水基に置換されている。ｎは１〜３０の数である。
【００１１】
また、本発明のポリマーエマルションの製造方法は、本発明の乳化重合用乳化剤を水性媒体中にモノマーと共に添加してモノマーを重合させるか、またはモノマー重合後の水性媒体に添加する工程を含み、かつ、乳化重合用乳化剤の使用量が上記モノマー量に対して０．１〜２０重量％の割合であることにある。
【００１２】
そして、本発明のポリマーエマルションは、前記のポリマーエマルションの製造方法により得られるものである。
【発明の効果】
【００１３】
本発明の乳化重合用乳化剤によれば、その分子中の疎水基部分に共重合性の二重結合であるアリル基或いはメタリル基を有し、重合性のモノマーとの共重合性に優れ、ポリマー組成に取り込まれやすい。そのため、共重合性の反応性乳化重合用乳化剤として有用であり、本発明の乳化重合用乳化剤を使用して重合されたポリマーエマルションから得られたポリマーフィルム中に遊離した状態で存在する乳化剤量が減少し、フィルムの耐水性、接着性、耐熱性、耐候性向上に極めて優れた効果を発揮する。かつポリマーエマルションの泡立ち、機械安定性等が著しく改善される。更にジオキサンやアルデヒド類などの有害物質を大幅に低減したポリマーエマルションを得ることができる。
【発明を実施するための最良の形態】
【００１４】
以下本発明の実施形態について説明する。
【００１５】
本発明の乳化重合用乳化剤は、下記一般式（１）で表されるポリグルコシド化合物を含有してなることを特徴とする。
【化２】
2007153965.tif 000003
【００１６】
上記一般式（１）の化合物において、式中のＲ１は炭化水素基を表わす。炭化水素基としては、例えば、アルキル基、アルケニル基、アリール基、シクロアルキル基、シクロアルケニル基等が挙げられる。
【００１７】
アルキル基としては、例えば、メチル、エチル、プロピル、イソプロピル、ブチル、イソブチル、２級ブチル、ターシャリブチル、ペンチル、イソペンチル、２級ペンチル、ネオペンチル、ターシャリペンチル、ヘキシル、２級ヘキシル、ヘプチル、２級ヘプチル、オクチル、２−エチルヘキシル、２級オクチル、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル、ヘキサデシル、２級ヘキサデシル、ステアリル、イコシル、ドコシル、テトラコシル、トリアコンチル、２−ブチルオクチル、２−ブチルデシル、２−ヘキシルオクチル、２−ヘキシルデシル、２−オクチルデシル、２−ヘキシルドデシル、２−オクチルドデシル、２−デシルテトラデシル、２−ドデシルヘキサデシル、２−ヘキサデシルオクタデシル、２−テトラデシルオクタデシル、モノメチル分枝−イソステアリル基等が挙げられる。
【００１８】
アルケニル基としては、例えば、ビニル、アリル、プロペニル、ブテニル、イソブテニル、ペンテニル、イソペンテニル、ヘキセニル、ヘプテニル、オクテニル、ノネニル、デセニル、ウンデセニル、ドデセニル、テトラデセニル、オレイル等が挙げられる。アリール基としては、例えば、フェニル、トルイル、キシリル、クメニル、メシチル、ベンジル、フェネチル、スチリル、シンナミル、ベンズヒドリル、トリチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、フェニルフェニル、ベンジルフェニル、スチレン化フェニル、クミルフェニル、スチレン化クレシル、ベンジルキシリル、α−ナフチル、β−ナフチル基等が挙げられる。シクロアルキル基、シクロアルケニル基としては、例えば、シクロペンチル、シクロヘキシル、シクロヘプチル、メチルシクロペンチル、メチルシクロヘキシル、メチルシクロヘプチル、シクロペンテニル、シクロヘキセニル、シクロヘプテニル、メチルシクロペンテニル、メチルシクロヘキセニル、メチルシクロヘプテニル基等が挙げられる。
【００１９】
また、Ｒ１としては上記に記載の炭化水素基を２種類以上含んでいても良い。
【００２０】
上記の中でも、Ｒ１は炭素数６から３０のアルキル基またはアルケニル基であることが好ましい。
【００２１】
通常、Ｒ１はアルコールから水酸基を除いた残基である。これらのアルコールは、天然由来のアルコール、または工業的に製造されるアルコールである。
【００２２】
天然由来のアルコールとしては、オクチルアルコール、デシルアルコール、ラウリルアルコール、ミリスチルアルコール、セチルアルコール、ステアリルアルコール、オレイルアルコールなどがある。
【００２３】
工業的に製造されるアルコールとしては、プロピレン或いはブテンまたはその混合物から誘導される高級オレフィンを経て、オキソ法により製造される分岐型飽和一級アルコールで、例えばイソノナノール、イソデカノール、イソウンデカノール、イソドデカノール、イソトリデカノールなどが挙げられる。その他、市販品としてはエクソン・モービル社製のＥｘｘａｌシリーズがあり、ｎ−パラフィンやエチレンオリゴマーから誘導されるオレフィンを経て、オキソ法により製造される直鎖型と分岐型のアルコールの混合物として、Ｓｈｅｌｌ社製のネオドール（Ｎｅｏｄｏｌ）シリーズ、三菱化学社製のダイヤドール（Ｄｉａｄｏｌ）シリーズ、Ｓａｓｏｌ社製のサフォール（Ｓａｆｏｌ）シリーズやリアル（Ｌｉａｌ）シリーズがある。ゲルベ反応によるアルコールの２量化によって得られるゲルベアルコールには、２−エチル−１−ヘキサノール、２−ブチル−１−ヘキサノール、２−エチル−１−ヘプタノール、２−プロピル−１−オクタノール、２−プロピル−１−ヘプタノール、４−メチル−２−プロピル−１−ヘキサノール、２−プロピル−５−メチル−１−ヘキサノールなどがあり、またはパラフィンを空気酸化して製造され、水酸基が炭素鎖の末端以外へランダムに結合しているセカンダリーアルコールなどがある。
【００２４】
また、これらのアルコールを２種類以上配合して使用することも可能である。
【００２５】
上記一般式（１）において、Ｒ２は水素原子またはメチル基を表す。
【００２６】
また、Ｇは単糖類の残基を表し、（Ｇ）ｎに含まれる−ＯＨ基の少なくとも一つはアニオン性親水基に置換されている。
【００２７】
前記アニオン性親水基の例としては、下記一般式（２）〜（６）で表されるサルフェート基、ホスホネート基（３）、カルボキシレート基（４又は５）、サクシネート基（６）が挙げられる。
【化３】
2007153965.tif 000004
【００２８】
式中、Ｒ３は二塩基酸からカルボキシル基を除いた残基を表す。Ｍ及びＭ’は水素原子、金属原子、アンモニウム、アルカノールアミンまたは炭化水素基を表し、ＭとＭ’は異なるものでも同一のものでも良い。
【００２９】
上記Ｒ３は、二塩基酸からカルボキシル基を除いた残基である。このような二塩基酸としては、例えばシュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸等の飽和脂肪族ジカルボン酸；シクロペンタンジカルボン酸、ヘキサヒドロフタル酸、メチルヘキサヒドロフタル酸等の飽和脂環族ジカルボン酸；フタル酸、イソフタル酸、テレフタル酸、トリレンジカルボン酸、キシリレンジカルボン酸等の芳香族ジカルボン酸；マレイン酸、フマル酸、イタコン酸、シトラコン酸、メサコン酸等の不飽和脂肪族ジカルボン酸；テトラヒドロフタル酸、メチルテトラヒドロフタル酸、ナジック酸（エンドメチレンテトラヒドロフタル酸）、メチルナジック酸、メチルブテニルテトラヒドロフタル酸、メチルペンテニルテトラヒドロフタル酸等の不飽和脂環族ジカルボン酸等が挙げられる。
【００３０】
Ｍ及びＭ’は水素原子、金属原子、アンモニウム、または炭化水素基を表す。金属原子としては、例えば、リチウム、ナトリウム、カリウム等のアルカリ金属原子、マグネシウム、カルシウム等のアルカリ土類金属原子（但し、アルカリ土類金属原子は通常２価であるから、１／２）等が挙げられ、アンモニウムとしては、例えば、アンモニア、メチルアミン、ジメチルアミン、エチルアミン、ジエチルアミン、（イソ）プロピルアミン、ジ（イソ）プロピルアミン、モノエタノールアミン、Ｎ−メチルモノエタノールアミン、Ｎ−エチルモノエタノールアミン、ジエタノールアミン、トリエタノールアミン、モノプロパノールアミン、ジプロパノールアミン、トリプロパノールアミン、２−アミノ−２−メチル−１，３−プロパンジオール、アミノエチルエタノールアミン、Ｎ，Ｎ，Ｎ’，Ｎ’−テトラキス（２−ヒドロキシプロピル）エチレンジアミン等のアンモニウムが挙げられる。炭化水素基としては上記に記載のものが挙げられる。また、Ｍ及びＭ’は異なるものでも同一のものでも良く、上記記載のものを２種類以上含んでいても良い。
【００３１】
（Ｇ）ｎに含まれるアニオン性親水基としては上記基を２種類以上含んでいても良い。
【００３２】
一般式（１）において、ｎは１〜３０の数であり、好ましくは１〜１０である。
【００３３】
［合成方法］
本発明の乳化重合用乳化剤を得るための反応条件は特に限定されるものではなく、例えば、高級アルコールとアリルグリシジルエーテル、または、高級アルコールとエピクロルヒドリンから誘導されるアルキルグリシジルエーテルとアリルアルコールを触媒存在下反応させた後、ポリグルコシド部分を導入する。そして、得られた反応組成物のポリグルコシド部分に種々のアニオン性親水基を導入して、本発明の乳化重合用乳化剤を得ることができる。また、必要に応じ公知の方法で精製を行っても良い。
【００３４】
反応性基を持った疎水基部分へのポリグルコシドの導入は、アルキルポリグルコシドの公知の製造方法を適用することにより可能である。アルキルポリグルコシドの製造方法は、例えば、特開２００１−２７８８９１号公報、特開平１１−２０９３９１号公報、特開平８−２６９１０３号公報、特開昭６４−４７７９６号公報、特開昭６２−２９２７８９号公報等において開示されている。一般的に用いられるアルキルポリグルコシドの製造方法としては、糖と脂肪アルコールを酸触媒下で反応させアルキルポリグルコシドを得る方法、または糖とブタノールを酸触媒下で反応させブチルポリグルコシドにした後、脂肪アルコールと交換反応させて二段階でアルキルポリグルコシドを得る方法がある。
【００３５】
ポリグルコシド化合物の製造に使用される糖としては、単糖、単糖誘導体、またはオリゴ糖がある。単糖ではヘキソース類として、グルコース、マンノース、アロース、アルトロース、ガラクトース、タロース、グロース、イドース、フルクトース、プシコース、タガトース、ソルボース等がある。ペントース類として、リボース、アラビノース、キシルロース、リキソース、リブロース等がある。
【００３６】
単糖誘導体では、デオキシ糖として、ラムノース、フコース等がある。ウロン酸として、グルクロン酸、ガラクチュロン酸、マンヌロン酸等がある。また、アミノ糖としてグルコサミン、コンドロサミン等がある。
【００３７】
オリゴ糖としては、重合度が２〜１０のマルトオリゴ糖、セロオリゴ糖、マンノオリゴ糖、ガラクトオリゴ糖等が挙げられる。
【００３８】
また、上記に記載の単糖、単糖誘導体またはオリゴ糖を２種類以上配合して使用することもできる。
【００３９】
ポリグルコシド部分へのアニオン性親水基の導入は、公知の方法を用いて行うことができる。例えば、一般式（２）のアニオン性親水基を導入するには、スルファミン酸、クロロスルホン酸、無水硫酸、または硫酸を用いて硫酸エステル化すればよい。一般式（３）のアニオン性親水基は、五酸化二リンまたはポリリン酸を用いてリン酸エステル化することにより導入することができる。一般式（４）のアニオン性親水基は、モノハロゲン低級カルボン酸（モノクロル酢酸、モノブロムプロピオン酸等）を用いてエーテルカルボキシル化することにより導入することができる。一般式（５）のアニオン性親水基は、二塩基酸（無水物である方が好ましい）を用いてエステルカルボキシル化することにより導入することができる。また、一般式（６）のアニオン性親水基は、無水マレイン酸でエステルカルボキシル化した後、亜硫酸ナトリウムでスルホン化することにより導入することができる。
【００４０】
［乳化重合用モノマー］
本発明の乳化重合用乳化剤を用いた乳化重合に適用されうるモノマーとしては、各種のものを挙げることができ、例えば、アクリル酸、アクリル酸メチル、アクリル酸ブチル、アクリル酸２−エチルヘキシル、メタクリル酸メチル、アクリロニトリル、アクリルアミド、アクリル酸ヒドロキシエステル等のアクリル系モノマー、例えば、スチレン、ジビニルベンゼン等の芳香族モノマー、酢酸ビニル等のビニルエステル系モノマー、塩化ビニル、塩化ビニリデン等のハロゲン化オレフィンモノマー、ブタジエン、イソプレン、クロロプレン等の共役系ジオレフィン系モノマー等の他、エチレン、無水マレイン酸、マレイン酸メチル等がある。本発明の乳化剤は、上記モノマーの１種または２種以上の乳化重合または懸濁重合に利用できる。
【００４１】
［重合条件］
本発明の乳化重合用乳化剤を使用した乳化重合は従来公知の方法及び条件により行うことができる。反応に使用される重合開始剤も従来公知のものでよく、例えば、過酸化水素、過硫酸カリウム、アゾビスイソブチロニトリル、ベンゾイルパーオキサイド等が利用できる。重合促進剤としては、亜硫酸水素ナトリウム、硫酸第１鉄アンモニウム等が使用できる。また、連鎖移動剤として、α−メチルスチレンダイマー、ｎ−ブチルメルカプタン、ｔ−ドデシルメルカプタンなどのメルカプタン類、四塩化炭素、四臭化炭素などのハロゲン化炭化水素などを用いてもよい。
【００４２】
本発明の乳化重合用乳化剤の使用量は、通常、全モノマーに対する割合として０．１〜２０．０重量％が適当である。より好ましくは、０．２〜１０．０重量％の範囲で使用する。
【００４３】
本発明の乳化重合用乳化剤は、それ単独でも乳化重合を良好に完結しうるが、さらに他のアニオン界面活性剤及びノニオン界面活性剤の群から選択された少なくとも１種の界面活性剤を併用してもよく、これにより乳化重合時の重合安定性が向上し、また後工程における処理特性を向上させることができる。かかるアニオン界面活性剤及びノニオン界面活性剤としては特に限定されないが、例えば、アニオン界面活性剤としては、脂肪酸セッケン、ロジン酸セッケン、アルキルスルホン酸塩、アルキルアリールスルホン酸塩、アルキルスルホコハク酸塩、ポリオキシアルキレンアルキル硫酸塩、ポリオキシアルキレンアリール硫酸塩などが挙げられ、ノニオン界面活性剤としては、ポリオキシアルキレンアルキルフェニルエーテル、ポリオキシアルキレンアルキルエーテル、ポリオキシアルキレン脂肪酸エステル、アルキルポリグルコシド、ポリグリセリンアルキルエーテル、ポリグリセリン脂肪酸エステル、ソルビタン脂肪酸エステルなどが挙げられる。使用量としては、本発明の乳化重合用乳化剤１００部に対して、０．５〜１００重量部含まれることが好ましく、より好ましくは５〜６０重量部である。さらに好ましくは１０〜３０重量部である。
【００４４】
また、乳化重合時の重合安定性を向上させる目的で公知の保護コロイド剤を併用することができる。併用できる保護コロイド剤としては、完全けん化ポリビニルアルコール（ＰＶＡ）、部分けん化ＰＶＡ、ヒドロキシエチルセルロース、カルボキシメチルセルロース、メチルセルロース、ポリアクリル酸、アラビアゴムなどがある。
【００４５】
本発明の乳化重合用乳化剤の他の使用方法としては、ポリマーエマルションの安定性を改善するために、重合終了後添加することもできる。
【００４６】
［作用、その他］
本発明の乳化重合用乳化剤はその分子中の疎水基部分に共重合性の二重結合であるアリル基或いはメタリル基を有し、重合性モノマー、殊にビニル系モノマー等との共重合性に優れ、ポリマー組成に組み込まれやすい。そのため、共重合性の反応性乳化剤として、ポリマーエマルションから得られたポリマーフィルム中に遊離した状態で存在する乳化剤量が著しく減少し、フィルムの耐水性、接着性、耐熱性、耐候性向上に極めて優れた効果を発揮する。かつポリマーエマルションの泡立ち、機械安定性等が著しく改善される。
【００４７】
さらに、ジオキサンやアルデヒド類などの有害物質を大幅に低減したポリマーエマルションを得ることができる。
【実施例】
【００４８】
以下、実施例および比較例により本発明の実施様態および効果につき述べるが、例示は単に説明用のものであって、発明思想の限定または制限を意図したものではない。なお、文中「部」は特に記載がない限り質量基準である。
【００４９】
［製造例１］
撹拌機、窒素導入管、蒸留装置、及び温度計を備えた反応器にイソトリデシルアルコール２００部と触媒として水酸化ナトリウムを仕込み、１０５℃で３０分間減圧脱水を行った。９０℃に冷却した後、アリルグリシジルエーテル１１４部を滴下し、９０℃で５時間熟成して中間体Ａを得た。
【００５０】
中間体Ａにブチルグルコシド３０部とｐ−トルエンスルホン酸とを触媒として加え、１３０℃に昇温して３時間反応を行った。そのとき、反応器内を１０ミリバールに減圧して副生物であるブタノールを留去した。次に、水酸化ナトリウムを用いて中和を行った後、過剰の中間体Ａを除去して中間体Ａのポリグルコシド化合物を得た。
【００５１】
中間体Ａのポリグルコシド化合物１００部にスルファミン酸１８部を仕込み、１２０℃で３時間反応させて、硫酸エステル化を行った。未反応スルファミン酸を除去して、本発明品Ａを得た。
【００５２】
［製造例２］
撹拌機、窒素導入管、蒸留装置、及び温度計を備えた反応器にイソトリデシルアルコール２００部と触媒として三フッ化ホウ素エーテル錯体を仕込み、１０５℃で３０分間減圧脱水を行った。９０℃に冷却した後、メタリルグリシジルエーテル１２８部を滴下し、９０℃で５時間熟成して中間体Ｂを得た。
【００５３】
中間体Ｂにブチルグルコシド６０部とｐ−トルエンスルホン酸を触媒として加え、１３０℃に昇温して３時間反応を行った。そのとき、反応器内を１０ミリバールに減圧して副生物であるブタノールを留去した。次に、水酸化ナトリウムを用いて中和を行った後、過剰の中間体Ｂを除去して中間体Ｂのポリグルコシド化合物を得た。
【００５４】
中間体Ｂのポリグルコシド化合物１００部にスルファミン酸１３部を仕込み、１２０℃で３時間反応させて、硫酸エステル化を行った。未反応スルファミン酸を除去した後、モノエタノールアミンで中和して本発明品Ｂを得た。
【００５５】
［製造例３］
撹拌機、窒素導入管、蒸留装置、及び温度計を備えた反応器にラウリルアルコール１８６部と触媒として水酸化ナトリウムを仕込み、１０５℃で３０分間減圧脱水を行った。９０℃に冷却した後、アリルグリシジルエーテル１１４部を滴下し、９０℃で５時間熟成して中間体Ｃを得た。
【００５６】
中間体Ｃにグルコースを２０部と触媒としてアルキルベンゼンスルホン酸を加えて撹拌した後、１１０℃に昇温して５時間反応を行った。そのとき、反応器内を１０ミリバールに減圧して副生物である水を留去した。次に、水酸化ナトリウムを用いて中和を行った後、過剰の中間体Ｃを除去して中間体Ｃのポリグルコシド化合物を得た。
【００５７】
中間体Ｃのポリグルコシド化合物１００部にスルファミン酸２０部を仕込み、１２０℃で３時間反応させて、硫酸エステル化を行った。未反応のスルファミン酸を除去した後、イソプロピルアルコールに溶解して中和等量の水酸化ナトリウムを加えナトリウム塩とした。最後に、減圧トッピングを行い本発明品Ｃを得た。
【００５８】
［製造例４］
中間体のポリグルコシド化合物を得るまでの工程を製造例１の方法に準じて反応を行い、イソトリデシルアルコールの代わりにネオドール２３を１９２部として中間体Ｄを得た後、ブチルグルコシドを５５部として中間体Ｄのポリグルコシド化合物を得た。
【００５９】
中間体Ｄのポリグルコシド化合物１００部に無水リン酸８部を仕込み、８０℃で３時間反応させて、リン酸エステル化して本発明品Ｄを得た。
【００６０】
［製造例５］
撹拌機、窒素導入管、蒸留装置、及び温度計を備えた反応器にアリルアルコール８７部、触媒として水酸化ナトリウムを仕込み、デシルグリシジルエーテル２１４部を滴下し、８０℃にて５時間撹拌反応を行った。次に、１２０℃に昇温し、減圧により過剰のアリルアルコールを除去して中間体Ｅを得た。
【００６１】
中間体Ｅにブチルグルコシド４０部とｐ−トルエンスルホン酸を触媒として加え、１３０℃に昇温して３時間反応を行った。そのとき、反応器内を１０ミリバールに減圧して副生物であるブタノールを留去した。次に、水酸化ナトリウムを用いて中和を行った後、過剰の中間体Ｅを除去して中間体Ｅのポリグルコシド化合物を得た。
【００６２】
中間体Ｅのポリグルコシド化合物１００部に無水マレイン酸２１部を仕込み、８０℃で２時間反応させた後、無水亜硫酸ナトリウムによりスルホン化して本発明品Ｅを得た。
【００６３】
［製造例６］
中間体のポリグルコシド化合物を得るまでの工程を製造例１の方法に準じて反応を行い、イソトリデシルアルコールの代わりにＥｘｘａｌ１１を１７２部として中間体Ｆを得た後、グルコースを５５部として中間体Ｆのポリグルコシド化合物を得た。
【００６４】
中間体Ｆのポリグルコシド化合物１００部にモノクロル酢酸ナトリウム１８部と触媒として水酸化ナトリウムを仕込み、８０℃で３時間反応させてエーテルカルボキシル化した後、精製して本発明品Ｆを得た。
【００６５】
［製造例７］
製造例３の方法に準じて、ラウリルアルコールの代わりに２−プロピル−１−ヘプタノール１５８部、グルコースを６５部、またスルファミン酸を１６部とした以外は同様の条件で反応して本発明品Ｇを得た。
【００６６】
［製造例８］
中間体のポリグルコシド化合物を得るまでの工程を製造例２の方法に準じて反応を行い、イソトリデシルアルコールの代わりにスチレン化フェノール（モノ体、ジ体、トリ体混合物）３０５部として中間体Ｈを得た後、ブチルグルコシドを７５部として中間体Ｈのポリグルコシド化合物を得た。
【００６７】
中間体Ｈのポリグルコシド化合物１００部に無水リン酸６部を仕込み、８０℃で３時間反応させて、リン酸エステル化して本発明品Ｈを得た。
【００６８】
［製造例９］
製造例１の方法に準じて、イソトリデシルアルコールの代わりにラウリルアルコールを１８５部、アリルグリシジルエーテルの代わりにメタリルグリシジルエーテル１２８部、ブチルグルコシドの代わりにマルトースとマルトトリオースの混合物を９０部、またスルファミン酸を９部とした以外は同様の条件で反応して本発明品Ｉを得た。
【００６９】
上記製造例により得られ、以下の使用例（実施例及び比較例）に用いた乳化重合用乳化剤は表１の通りである。
【００７０】
【表１】
2007153965.tif 000005
【００７１】
〈使用例１〉
アクリル酸ブチル１００部、スチレン１００部、イオン交換水２９０部および乳化重合用乳化剤１０部を混合して混合モノマー乳濁液を調製し、窒素ガスにて溶存酸素を除去した。次に攪拌機、還流冷却器、温度計および滴下漏斗を備えた反応器に、上記混合モノマー乳濁液を１００部仕込み、８０℃に昇温し、過硫酸カリウム０．５部を加えて先行重合させた。次いで、重合開始１０分後より３時間かけて、残りの混合モノマー乳濁液４００部を３時間かけて滴下して重合させた。さらに、続けて重合温度にて２時間熟成した後、冷却してポリマーエマルションを得た。
【００７２】
使用した乳化重合用乳化剤は表２に示す通りである。
【００７３】
使用した乳化重合用乳化剤のジオキサン及びホルムアルデヒドの含有量、及び得られたポリマーエマルションについて、重合安定性、機械安定性、粒子径、起泡性、フィルムの光沢性をそれぞれ評価した。評価方法は以下の通りである。結果を表２に示す。
【００７４】
［ジオキサン及びホルムアルデヒドの含有量］
乳化重合用乳化剤に含まれるジオキサンをＧＣ（ガスクロマトグラフィー）、ホルムアルデヒドをアセチルアセトン法を用いて吸光光度法で定量を行った。その結果を次の基準で評価した；
ジオキサン量−１ｐｐｍ未満：○、１ｐｐｍ以上１０ｐｐｍ未満：△、１０ｐｐｍ以上：×、
ホルムアルデヒド量−１ｐｐｍ未満：○、１ｐｐｍ以上１０ｐｐｍ未満：△、１０ｐｐｍ以上：×。
【００７５】
［重合安定性］
重合後のポリマーエマルションを８０メッシュのろ布を用いてろ過し、ろ布上の残渣を水洗後、乾燥し、その重量をエマルションの固形分に対し％で表示した。
【００７６】
［機械安定性］
ポリマーエマルション５０ｇをマーロン型試験器にて荷重１０ｋｇ、回転数１０００ｒｐｍで５分間撹拌し、生成した凝集物を８０メッシュの金網でろ過し、残渣を水洗後、乾燥し、その重量をエマルションの固形分に対し％で表示した。
【００７７】
［粒子径］
動的光散乱式粒度分布測定装置（日機装製  ＭＩＣＲＯＴＲＡＣ  ＵＰＡ  ９３４０）にて測定し、単位μｍで表示した。
【００７８】
［起泡性］
エマルションを水で２倍希釈し、１００ｍｌネスラー管に３０ｃｃ入れ、３０回倒立させてから静置５分後における泡の量を測定した。
【００７９】
［フィルムの光沢性］
ガラスプレート上に０．５ｍｍ（ｗｅｔ）のエマルション膜を作り、室温で２４時間放置してフィルムを作成した。このフィルムの光沢性を目視にて確認し、○（優）、△（可）、×（不可）の３段階で評価した。
【００８０】
【表２】
2007153965.tif 000006
【００８１】
〈使用例２〉
攪拌機、還流冷却器、温度計および滴下漏斗を備えた反応器に、イオン交換水１３５部、緩衝剤として炭酸水素ナトリウム０．５部を仕込み、８０℃まで昇温させ、窒素ガスにて水中の溶存酸素を除去した。これとは別にメタクリル酸メチル７５部、アクリル酸エチル１７１部、アクリル酸４部、乳化重合用乳化剤８部、イオン交換水１１０部とを混合して、モノマーエマルションを調製した。次に、上記で調製したモノマーエマルション４０部を一括して上記反応容器に添加し、１０分間撹拌後、重合開始剤である過硫酸アンモニウム０．５部を加え、１０分間撹拌した。次に残りのモノマーエマルションを３時間かけて滴下して重合反応を行い、４０℃まで冷却後、アンモニア水でｐＨ８〜９に調整してポリマーエマルションを得た。
【００８２】
使用した乳化重合用乳化剤は表３に示す通りである。
【００８３】
得られたポリマーエマルションについて、重合安定性、粒子径、ＶＯＣ量、未反応乳化剤量、耐水性をそれぞれ評価した。重合安定性、粒子径の評価方法は上記と同様である。ＶＯＣ量、未反応乳化剤量、耐水性評価方法は以下の通りである。結果を表３に示す。
【００８４】
［ＶＯＣ量］
ポリマーエマルションに含まれるＶＯＣ量をヘッドスペースＧＣにより測定を行った。その結果を次の基準で評価した；
１０ｐｐｍ未満：○、１０ｐｐｍ以上５０ｐｐｍ未満：△、５０ｐｐｍ以上：×。
【００８５】
［未反応乳化剤量］
ポリマーエマルションにメタノールを加えて、ポリマーを凝固し、遠心分離処理後、その上澄みを用い、ＨＰＬＣ−ＭＳ法（高速液体クロマトグラフィー−質量分析法）にて未反応乳化剤量を測定した。
【００８６】
［耐水性試験］
ガラス板上に０．５ｍｍ厚のポリマーフィルムを作製し、これを水に浸漬し、前記ポリマーフィルムを透して４．５ポイント文字が読めなくなるまでの時間を測定した。その結果を次の基準で評価した；
３００時間以上：○、３００時間未満２００時間以上：△、２００時間未満：×。
【００８７】
【表３】
2007153965.tif 000007
【００８８】
〈使用例３〉
攪拌機、還流冷却器、温度計および滴下漏斗を備えた反応器に、イオン交換水２５０部を仕込み、８０℃まで昇温させ、窒素ガスにて水中の溶存酸素を除去した。次にアクリル酸ブチル１２５部とアクリル酸２−エチルヘキシル１２５部に乳化重合用乳化剤５部を溶解させた混合モノマー液のうち５０部を反応器に仕込み、次いで過硫酸アンモニウム０．５部を加えて先行重合させ、重合開始１０分後より３時間かけて残りの混合モノマー液２０５部を滴下して重合させた。続けて重合温度にてさらに２時間熟成した後、４０℃まで冷却後、アンモニア水でｐＨ８〜９に調整してポリマーエマルションを得た。
【００８９】
使用した乳化重合用乳化剤は表４に示す通りである。また、本発明品Ａ〜Ｄ及び比較品Ａ、Ｄ、Ｅ、Ｆについては併用ノニオン性乳化剤としてポリオキシエチレンラウリルエーテル（ＥＯ３０モル付加体）、本発明品Ｆ〜Ｉについては併用アニオン性乳化剤としてラウリル硫酸エステルナトリウム塩を乳化重合用乳化剤のうち１０重量％使用した。
【００９０】
得られたポリマーエマルションについて、重合安定性、機械安定性、未反応乳化剤量、耐熱着色性、接着性をそれぞれ評価した。重合安定性、機械安定性、未反応乳化剤量の評価方法は上記と同様である。耐熱着色性、接着性の評価方法は以下の通りである。結果を表４に示す。
【００９１】
［接着性］
５ｃｍ幅に切ったＰＥＴフィルム上にエマルションを２５μｍ（ｄｒｙ）の厚さに塗工し、熱処理した後ＳＵＳ板に貼り付け、ローラ圧着する。接着面が５ｃｍ×５ｃｍとなるようにフィルムを剥がし、フィルムの端に２００ｇの重りを吊り下げて剥がれるまでの時間を測定した。
【００９２】
［耐熱着色性］
ガラス板上に０．５ｍｍ厚のポリマーフィルムを作製し、２００℃に調整した熱風乾燥器内で３０分間熱処理して、ポリマーフィルムの着色を目視で調べた。結果を次の基準で評価した；
全く着色が認められない：○、
淡い黄色に着色している：△、
濃い褐色に着色している：×。
【００９３】
【表４】
2007153965.tif 000008
【００９４】
〈使用例４〉
攪拌機、還流冷却器、温度計および滴下漏斗を備えた反応器に、イオン交換水１３１部、緩衝剤として炭酸水素ナトリウム０．５部を仕込み、７０℃まで昇温させ、窒素ガスにて水中の溶存酸素を除去した。これとは別に酢酸ビニル２５０部、乳化重合用乳化剤８部、イオン交換水１１０部とを混合して、モノマーエマルションを調製した。次に、上記で調製したモノマーエマルション４０部を一括して上記反応容器に添加し、１０分間撹拌後、重合開始剤である過硫酸アンモニウム０．５部を加え、１０分間撹拌した。次に残りのモノマーエマルションを３時間かけて滴下して重合反応を行い、４０℃まで冷却後、アンモニア水でｐＨ８〜９に調整してポリマーエマルションを得た。
【００９５】
使用した乳化重合用乳化剤は表５に示す通りである。
【００９６】
得られたポリマーエマルションについて、重合安定性、粒子径、接着性をそれぞれ評価した。重合安定性、粒子径評価方法は上記の評価方法と同様である。接着性の評価方法は以下の通りである。結果を表５に示す。
【００９７】
［接着性］
５ｃｍ幅に切った合板上にエマルションを２５μｍ（ｄｒｙ）の厚さに塗工し、熱処理した後５ｃｍ幅の綿製の布を貼り付け、ローラ圧着する。接着面が５ｃｍ×５ｃｍとなるように布を剥がし、はがした布の端に１ｋｇの重りを吊り下げて剥がれるまでの時間を測定した。
【００９８】
【表５】
2007153965.tif 000009
【産業上の利用可能性】
【００９９】
本発明の乳化重合用乳化剤を添加して得られるポリマーエマルションは、例えば、接着剤、被覆剤、含浸補強剤等として、木材、金属、紙、布、その他コンクリートなどに適用することができる。また、エマルションあるいはラテックスから取り出したポリマーは、樹脂、ゴム、ポリマー改質剤等に使用することができる。